(57)【要約】【課題】長期間にわたり太陽電池の発電効率を維持できる太陽電池用封止シートおよび、当該太陽電池用封止シートを備える太陽電池モジュールを提供する。【解決手段】エチレンに由来する構造単位とメタクリル酸メチルに由来する構造単位からなり、メタクリル酸メチルに由来する構造単位の含有率が２０質量％以上３５質量％以下であり、メルトフローレートが２ｇ／１０分以上５０ｇ／１０分以下であり、厚み５００μｍのシートに成形した時に、該シートの水蒸気透過度（ＪＩＳ  Ｚ０２０８、カップ法、４０℃９０％ＲＨ）が２４ｇ／（ｍ2・２４時間）以下であるエチレンーメタクリル酸メチル共重合体からなる太陽電池用封止シート。【選択図】なし【特許請求の範囲】
【請求項１】
エチレンに由来する構造単位とメタクリル酸メチルに由来する構造単位からなり、
メタクリル酸メチルに由来する構造単位の含有率が２０質量％以上３５質量％以下であり
（ただし、エチレンに由来する構造単位の含有率とメタクリル酸メチルに由来する構造単位の含有率の合計を１００質量％とする）、
メルトフローレート（ＪＩＳ  Ｋ７２１０−１９９５、１９０℃、２１．１８Ｎ）が２ｇ／１０分以上５０ｇ／１０分以下であり、
厚み５００μｍのシートに成形した時に、該シートの水蒸気透過度（ＪＩＳ  Ｚ０２０８、カップ法、４０℃９０％ＲＨ）が２４ｇ／（ｍ2・２４時間）以下である
エチレンーメタクリル酸メチル共重合体からなる太陽電池用封止シート。
【請求項２】
エチレンに由来する構造単位とメタクリル酸メチルに由来する構造単位からなり、
メタクリル酸メチルに由来する構造単位の含有率が２０質量％以上３５質量％以下であり
（ただし、エチレンに由来する構造単位の含有率とメタクリル酸メチルに由来する構造単位の含有率の合計を１００質量％とする）、
メルトフローレート（ＪＩＳ  Ｋ７２１０−１９９５、１９０℃、２１．１８Ｎ）が２ｇ／１０分以上５０ｇ／１０分以下であり、
厚み５００μｍのシートに成形した時に、該シートの水蒸気透過度（ＪＩＳ  Ｚ０２０８、カップ法、４０℃９０％ＲＨ）が２４ｇ／（ｍ2・２４時間）以下である
エチレンーメタクリル酸メチル共重合体と架橋剤とを含む重合体組成物からなる太陽電池用封止シート。
【請求項３】
請求項２に記載の太陽電池用封止シートを加熱して得られ、ゲル分率が６０％以上である架橋太陽電池用封止シート。
【請求項４】
請求項１〜３のいずれかに記載の太陽電池用封止シートを備える太陽電池モジュール。
【発明の詳細な説明】
【技術分野】
【０００１】
本発明は、長期間にわたり太陽電池の発電効率を維持できる太陽電池用封止シートおよび、当該太陽電池用封止シートを備える太陽電池モジュールに関するものである。
【背景技術】
【０００２】
太陽電池は、配線により接続された半導体素子とそれを保護する上部透明保護材と、下部保護材からなり、半導体素子と上下それぞれの保護材は封止材により接合されている。
【０００３】
封止材として、例えば特許文献１には、（メタ）アクリル酸エステル含有量が１５〜３２重量％のエチレン−（メタ）アクリル酸エステル共重合体の架橋性組成物からなる太陽電池素子を固定する接着シートが記載されている。
【先行技術文献】
【特許文献】
【０００４】
【特許文献１】特開平６−２９９１２５
【発明の概要】
【発明が解決しようとする課題】
【０００５】
一般に、太陽電池は、屋外に設置され風雨にさらされた環境で長期間使用される。太陽電池をこのような環境で長期間使用した場合、発電効率が低下することがあり、屋外で長時間使用した場合にも太陽電池の発電効率が長期間にわたり維持できるように、上記特許文献１等に記載されている封止材にも、更なる改善が求められていた。
かかる状況の下、本発明の目的は、長期間にわたり太陽電池の発電効率を維持できる太陽電池用封止シートおよび、当該太陽電池用封止シートを備える太陽電池モジュールを提供することにある。
【課題を解決するための手段】
【０００６】
すなわち本発明は、エチレンに由来する構造単位とメタクリル酸メチルに由来する構造単位からなり、
メタクリル酸メチルに由来する構造単位の含有率が２０質量％以上３５質量％以下であり
（ただし、エチレンに由来する構造単位の含有率とメタクリル酸メチルに由来する構造単位の含有率の合計を１００質量％とする）、
メルトフローレート（ＪＩＳ  Ｋ７２１０−１９９５、１９０℃、２１．１８Ｎ）が２ｇ／１０分以上５０ｇ／１０分以下であり、
厚さ５００μｍのシートに成形した時に、該シートの水蒸気透過度（ＪＩＳ  Ｚ０２０８、カップ法、４０℃９０％ＲＨ）が２４ｇ／（ｍ2・２４時間）である
エチレンーメタクリル酸メチル共重合体からなる太陽電池用封止シートである。
【０００７】
また、本発明は、エチレンに由来する構造単位とメタクリル酸メチルに由来する構造単位からなり、
メタクリル酸メチルに由来する構造単位の含有率が２０質量％以上３５質量％以下であり
（ただし、エチレンに由来する構造単位の含有率とメタクリル酸メチルに由来する構造単位の含有率の合計を１００質量％とする）、
メルトフローレート（ＪＩＳ  Ｋ７２１０−１９９５、１９０℃、２１．１８Ｎ）が２ｇ／１０分以上５０ｇ／１０分以下であり、
厚さ５００μｍのシートに成形した時に、該シートの水蒸気透過度（ＪＩＳ  Ｚ０２０８、カップ法、４０℃９０％ＲＨ）が２４ｇ／（ｍ2・２４時間）である
エチレンーメタクリル酸メチル共重合体と架橋剤とを含む重合体組成物からなる太陽電池用封止シートである。
【０００８】
また、本発明は、該共重合体組成物よりなるシートを加熱して得られ、ゲル分率が６０％以上である架橋太陽電池用封止シートである。
【０００９】
また、本発明は、上記シートを備える太陽電池モジュールである。
【発明の効果】
【００１０】
本発明の太陽電池用封止シートを太陽電池モジュールに用いれば、屋外での長期間の使用においても太陽電池の発電効率を長期にわたり維持することができる。
【発明を実施するための形態】
【００１１】
（エチレンーメタクリル酸メチル共重合体）
本発明に用いられるエチレンーメタクリル酸メチル共重合体は、エチレン由来の構造単位と、メタクリル酸メチル由来の構造単位からなるエチレンとメタクリル酸メチルの共重合体（以下、ＥＭＭＡ共重合体と称する）であって、ＥＭＭＡ共重合体のメタクリル酸メチルに由来する構造単位の含有率（ただし、エチレンに由来する構造単位の含有率とメタクリル酸メチルに由来する構造単位の含有率の合計を１００質量％とする）が２０質量％以上３５質量％以下であり、好ましくは、２１質量％以上３２質量％以下であり、さらに好ましくは、２２質量％以上３０質量％以下である。メタクリル酸メチルに由来する構造単位を、２０質量％以上にすることによって、得られる共重合体は、太陽電池用封止シートとして好適な透明性、柔軟性を得ることができる。また、当該構造単位を、３５質量％以下にすることによって、共重合体をシートなどに加工する際の優れた加工性を得ることができる。
【００１２】
（メタクリル酸メチルの定量方法）
ＥＭＭＡ共重合体のメタクリル酸メチルに由来する構造単位の含有量は、厚さ０．３ｍｍのプレスシートを作成し、赤外分光装置を用いて、赤外線吸収スペクトル分析法により測定することができる。赤外吸収スペクトルの特性吸収としては、メタクリル酸メチルに帰属される３４４８ｃｍ-1のピークを用い、検量線法により求めることができる。
【００１３】
（共重合体のメルトフローレート）
本発明に用いられるＥＭＭＡ共重合体のメルトフローレート（以下、ＭＦＲと称する）は、加工性を高める観点から、好ましくは２ｇ／１０分以上５０ｇ／１０分以下の範囲内である。ＭＦＲの上限は、より好ましくは４０ｇ／１０分以下である。ＭＦＲの下限は、より好ましくは５ｇ／１０分以上である。なお、メルトフローレートは、ＪＩＳ  Ｋ７２１０−１９９５に規定された方法に従い、荷重２１．１８Ｎ、温度１９０℃の条件で、Ａ法により測定される。
【００１４】
（水蒸気透過度）
本発明に用いられるＥＭＭＡ共重合体の水蒸気透過度は、発電効率の低下を抑制する観点から、２４ｇ／（ｍ2・２４時間）以下であり、より好ましくは２０ｇ／（ｍ2・２４時間）以下である。
【００１５】
（水蒸気透過度測定方法）
本発明に用いられるＥＭＭＡ共重合体を１００℃の熱プレス機により１０ＭＰａの圧力で５分プレスして厚さ５００μｍのプレスシートを作成し、続いてそのシートを３０℃の冷却プレス機で５分間冷却する。作成したシートを、ＪＩＳ  Ｚ  ０２０８（カップ法）に準拠して、恒温恒湿装置の条件Ｂ法（４０℃、９０％ＲＨ）で測定することにより当該樹脂の水蒸気透過度を求めることができる。なお、ここでいう水蒸気透過度とは、一定時間に単位面積の膜状物質（本発明の場合は、厚さ５００μｍのプレスシート）を通過する水蒸気の量をいい、温度４０℃において膜状物質を境界面とし、境界面である膜状物質の一方側の空気を相対湿度９０％、他方側の空気を吸湿剤によって乾燥状態に保ったとき、２４時間にこの境界面を通過する水蒸気の質量（ｇ）をその材料の１ｍ2あたりに換算した値である。
【００１６】
（ＥＭＭＡ共重合体の製法）
本発明に用いられるＥＭＭＡ共重合体の製法は、モノマー成分としてのエチレンとメタクリル酸メチルとを、ラジカル重合開始剤を用いて、ラジカル重合反応させることにより製造することができる。
【００１７】
上記ラジカル重合開始剤としては、ｔｅｒｔ−ブチルパーオキシイソプロピルカーボネート、ｔｅｒｔ−ブチルパーオキシ  ２−エチルヘキサノエート、ｔｅｒｔ−ブチルパーオキシピパレート、ｔｅｒｔ−ブチルパーオキシネオデカノエートなどの過酸化物が挙げられる。これらラジカル重合開始剤は一種類のみ用いてもよく、二種以上を併用して用いてもよい。
【００１８】
上記ラジカル重合反応を行う重合槽（重合反応器）としては、ベッセル型反応器又はチューブラー型反応器などが用いられる。
【００１９】
上記ラジカル重合反応を行う反応温度は、例えば、１５０℃以上で３００℃以下の範囲
内であり、ラジカル重合反応を行う反応圧力は、１００ＭＰａ以上で３００ＭＰａ以下の範囲内である。
【００２０】
（重合体組成物）
本発明に用いられるＥＭＭＡ共重合体組成物は、エチレンに由来する構造単位とメタクリル酸メチルに由来する構造単位からなり、
メタクリル酸メチルに由来する構造単位の含有率が２０質量％以上３５質量％以下であり
（ただし、エチレンに由来する構造単位の含有率とメタクリル酸メチルに由来する構造単位の含有率の合計を１００質量％とする）、
メルトフローレート（ＪＩＳ  Ｋ７２１０−１９９５、１９０℃、２１．１８Ｎ）が２ｇ／１０分以上５０ｇ／１０分以下であり、
厚さ５００μｍのシートに成形した時に、該シートの水蒸気透過度（ＪＩＳ  Ｚ０２０８、カップ法、４０℃９０％ＲＨ）が２４ｇ／（ｍ2・２４時間）以下である
ＥＭＭＡ共重合体と架橋剤とを含む共重合体組成物である。
【００２１】
架橋剤としては、有機過酸化物が挙げられる。架橋剤の添加量としては、本発明に用いられるＥＭＭＡ共重合体１００質量部に対し、０．００１〜５質量部が好ましい。
【００２２】
上記有機過酸化物としては、本発明に用いられるＥＭＭＡ共重合体の融点を超える温度でラジカルを発生するものであればいずれも使用可能であり、本発明に係る共重合体と架橋剤とを含む封止シートを押出シート成形するときには、有機過酸化物の分解が進行しにくく、後述の太陽電池モジュールの組み立て時の加熱により有機過酸化物が分解し、本発明に用いられるＥＭＭＡ共重合体同士の架橋が行われるという観点から、１時間半減期温度が１００℃以上、１３５℃以下である有機過酸化物が好ましい。また、本発明で用いられるＥＭＭＡ共重合体と有機過酸化物を溶融混練するときに、有機過酸化物が実質的に分解しないという観点では、有機過酸化物の１０時間半減期温度が７０℃以上であることが好ましく、例えばｔｅｒｔ−ブチルパーオキシ−２−エチルヘキシルカーボネート、２，５−ジメチルヘキサン−２，５−ジハイドロパーオキサイド、２，５−ジメチル−２，５−ジ（ｔｅｒｔ−ブチルパーオキシ）ヘキサン−３、ジ−ｔｅｒｔ−ブチルパーオキサイド、ｔｅｒｔ−ジクミルパーオキサイド、２，５−ジメチル−２，５−ジ（ｔｅｒｔ−ブチルパーオキシ）ヘキサン、ジクミルパーオキサイド、α，α’−ビス（ｔ−ブチルパーオキシイソプロピル）ベンゼン、ｎ−ブチル−４，４−ビス（ｔｅｒｔ−ブチルパーオキシ）ブタン、２，２−ビス（ｔｅｒｔ−ブチルパーオキシ）ブタン、１，１−ビス（ｔｅｒｔ−ブチルパーオキシ）シクロヘキサン、１，１−ビス（ｔｅｒｔ−ブシルパーオキシ）３，３，５−トリメチルシクロヘキサン、ｔｅｒｔ−ブチルパーオキシベンズエート、ベンゾイルパーオキサイドなどが挙げられる。
【００２３】
本発明に係る太陽電池用封止シートの、耐熱性を向上させるという観点から、ＥＭＭＡ共重合体同士が、架橋していることが好ましい。架橋構造を有するシートの作り方は、上記ＥＭＭＡ共重合体と架橋剤との組成物からなる太陽電池用封止シートを、添加した有機過酸化物（架橋剤）の１時間半減期温度以上の温度で加熱し、ラジカルを発生させることで、本発明に用いられるＥＭＭＡ共重合体に架橋構造を持たせることができる。架橋の程度を表す指標としては、ゲル分率が用いられる。架橋したシートのゲル分率は、６０％以上であることが好ましく、７０％以上であることがより好ましい。ゲル分率が高いほど、耐熱安定性が高いといえる。
【００２４】
（ゲル分率測定方法）
ゲル分率は、架橋したシート１ｇを試料が漏れ出ないようにするために１００メッシュ金網で作成したカゴへ入れ、当該カゴを１００ｍｌのキシレン溶媒に浸漬し、キシレン溶媒を還流しながら８時間加熱した後、キシレン溶媒を乾燥し、未溶融分の質量分率を測定
しすることにより求められる。
【００２５】
（添加剤）
本発明で用いられるＥＭＭＡ共重合体、または、ＥＭＭＡ共重合体と架橋剤とを含む組成物は、必要に応じて、シランカップリング剤、架橋助剤、着色剤、紫外線吸収剤、酸化防止剤、変色防止剤などの添加剤が添加されたものであってもよい。
【００２６】
上記シランカップリング剤は、太陽電池モジュールを構成する上部保護材、下部保護材および半導体素子に対する本発明に係る太陽電池用封止シートの接着力をより向上させることができる。
シランカップリング剤としては、γ−クロロプロピルトリメトキシシラン、ビニルトリクロロシラン、ビニルトリエトキシシラン、ビニル−トリス（β−メトキシエトキシ）シラン、γ−メタクリロキシプロピルトリメトキシシラン、β−（３，４−エトキシシクロヘキシル）エチル−トリメトキシシラン、γ−グリシドキシプロピルトリメトキシシラン、ビニルトリアセトキシシラン、γ−メルカプトプロピルトリメトキシシラン、γ−アミノプロピルトリメトキシシラン、Ｎ−β−（アミノエチル）−γ−アミノプロピルトリメトキシシランなどが挙げられる。
【００２７】
上記シランカップリング剤の添加量は、本発明に用いられるＥＭＭＡ共重合体１００質量部に対して５質量部以下であり、好ましくは３質量部以下である。また、より安定した接着力と、高い体積固有抵抗とをもたらすことができるという観点では、本発明に係る共重合体１００質量部に対するシランカップリング剤の添加量を０．０１質量部以上で１質量部以下の範囲内とすることが好ましい。
【００２８】
また、本発明に用いられるＥＭＭＡ共重合体、または、ＥＭＭＡ共重合体と架橋剤とを含む組成物は、紫外線耐性をさらに向上させるため、必要に応じて紫外線吸収剤が添加されたものであってもよい。紫外線吸収剤としては、例えば、ベンゾフェノン系の紫外線吸収剤、ベンゾトリアゾール系の紫外線吸収剤、およびヒンダードアミン系の紫外線吸収剤が挙げられる。上記ベンゾフェノン系の紫外線吸収剤としては、例えば、２−ヒドロキシ−４−オクトキシベンゾフェノン、２−ヒドロキシ−４−メトキシ−５−スルホベンゾフェノンなどが挙げられる。上記ベンゾトリアゾール系の紫外線吸収剤としては、例えば、２−（２’−ヒドロキシ−５−メチルフェニル）ベンゾトリアゾールなどが挙げられる。上記ヒンダードアミン系の紫外線吸収剤としては、例えば、フェニルサルシレート、ｐ−ｔ−ブチルフェニルサリシレートなどが挙げられる。
【００２９】
また、本発明に用いられるＥＭＭＡ共重合体、または、ＥＭＭＡ共重合体と架橋剤とを含む組成物は、必要に応じて酸化防止剤が添加されたものであってもよい。酸化防止剤としては、例えば、アミン系、フェノール系、ビスフェニル系、およびヒンダードアミン系の酸化防止剤が挙げられ、より具体的には例えば、ジ−ｔｅｒｔ−ブチル−ｐ−クレゾール、ビス（２，２，６．６−テトラメチル−４−ピペラジル）セバケートなどが挙げられる。
【００３０】
また、太陽電池用封止シートが架橋剤を含有する場合、太陽電池モジュールを組み立てる時に分解せずに残存した架橋剤が、太陽電池モジュールを使用している間に徐々に分解して封止材の変色などの劣化を引き起こす場合がある。このような残存した架橋剤による封止材の劣化を防ぐために、本発明に係る共重合体に配合する架橋剤の添加量は少ない方が好ましい。架橋剤の添加量が少なくても、本発明に用いられるＥＭＭＡ共重合体に高いゲル分率の架橋構造を持たせることができるという観点から、当該ＥＭＭＡ共重合体に、上記架橋剤とともに架橋助剤を添加することが好ましい。
架橋助剤としては、単官能性架橋助剤、２官能性架橋助剤、３官能性架橋助剤、６官能性架橋助剤などが挙げられる。単官能性架橋助剤としては、アクリレート、メタクリレートなどが挙げられる。２官能性架橋助剤としては、Ｎ，Ｎ’−ｍ−フェニレンビスマレイミドなどが挙げられる。３官能性架橋助剤としては、トリアリルイソシアヌレート、トリメチロールプロパントリアクリレートなどが挙げられる。６官能性架橋助剤としては、ジペンタエリスリトールヘキサアクリレートなどが挙げられる。
これらの架橋助剤の添加量は、本発明に用いられるＥＭＭＡ共重合体１００質量部に対して１０質量部以下が好ましい。
【００３１】
（シートの成形方法）
太陽電池用封止シートの成形は、例えば、Ｔ−ダイ成形機、カレンダー成形機などのシート成形が可能な成形機を用いて行うことができる。
【００３２】
シート成形の一例としては、上記ＥＭＭＡ共重合体と必要に応じて添加される架橋助剤、耐光安定剤などの添加剤とを、または、ＥＭＭＡ共重合体と架橋剤とを含む組成物と必要に応じて添加される架橋助剤、耐光安定剤などの添加剤とを予めドライブレンドして、得られたブレンド物を成形機のホッパーから供給し、架橋剤が実質的に分解しない温度でシートに押出成形する。
押出成形の際、エンボス模様入り引取ロールを通して成形すれば、任意のエンボス模様の太陽電池用封止シートが得られ、このようなエンボスシートは、ブロッキング防止および太陽電池のモジュール化過程での脱気に対して有効であるので好ましい。
【００３３】
（シート厚さ）
太陽電池用封止シートの厚さは、例えば、約０．１ｍｍ以上で１ｍｍ程度以下である。
【００３４】
（太陽電池モジュールの組み立て）
太陽電池モジュールにおける上部保護材としては、ガラス、プラスチックスなどの透光
性部材から適宜選択することができる。下部保護材としては、プラスチックス、セラミッ
ク、ステンレス、アルミニウムなど種々の保護材から適宜選択することができる。
【００３５】
太陽電池モジュールの組み立ての一例としては、まず、平板状の半導体素子（太陽電池用シリコン基板など）の両面を本発明に係る太陽電池用封止シート２枚以上で挟み込む。次いで、その一方側に上部保護材を、他方側に下部保護材を接触させ、これらの太陽電池モジュールの部材（半導体素子とこれを挟み込んだ２枚以上の太陽電池用封止シートと上部保護材と下部保護材）を、チャンバーに載置し、チャンバー内を減圧して真空状態にする。チャンバー内を真空状態にした後、太陽電池モジュールの部材をチャンバー内で、太陽電池用封止シートが溶融する温度に加熱する。太陽電池用封止シートをある程度溶融させた後、加熱状態のまま、減圧を停止して真空状態を維持し、太陽電池モジュールの部材の上部保護材と下部保護材に圧力を加えて、太陽電池モジュールの部材を押圧する。
太陽電池モジュールの部材が、真空状態および加圧状態で加熱されることによって、同一の太陽電池用封止シートに含まれるＥＭＭＡ共重合体同士が架橋し、また、太陽電池素子を挟み込む異なる２枚以上の太陽電池封止材用シートに含まれるＥＭＭＡ共重合体同士が架橋する。
また、太陽電池封止材用シートにシランカップリング剤が含まれる場合、太陽電池モジュールの部材が、真空状態および加圧状態で加熱されることによって、シランカップリング剤が、上部保護材と下部保護材と半導体素子と反応して、太陽電池用封止シートと上部保護材の接着力、太陽電池用封止シートと下部保護材の接着力、および太陽電池用封止シートと半導体素子の接着力が向上する。
【００３６】
太陽電池モジュールの組み立ての他の例としては、本発明に用いられる太陽電池封止シートの一方の面に半導体素子を載置し、その半導体素子の上にさらに上部保護材、または下部保護材を載置する。この太陽電池用封止シートの半導体素子を載置した面と反対の面には、半導体素子の上に上部保護材を載置した場合には下部保護材を、半導体素子の上に下部保護材を載置した場合には上部保護材を載置する。次いで、これらの太陽電池モジュールの部材（半導体素子と太陽電池用封止シートと上部保護材と下部保護材）を、チャンバーに載置し、チャンバー内を減圧して真空状態にする。チャンバー内を真空状態にした後、太陽電池モジュールの部材をチャンバー内で、太陽電池用封止シートが溶融する温度に加熱する。太陽電池用封止シートをある程度溶融させた後、加熱状態のまま、減圧を停止して真空状態を維持し、太陽電池モジュールの部材の上部保護材と下部保護材に圧力を加えて、太陽電池モジュールの部材を押圧する。
太陽電池モジュールの部材が、真空状態および加圧状態で加熱されることによって、同一の太陽電池用封止シートに含まれるＥＭＭＡ共重合体同士が架橋し、また、太陽電池素子を挟み込む異なる２枚以上の太陽電池封止材用シートに含まれるＥＭＭＡ共重合体同士が架橋する。
また、太陽電池封止材用シートにシランカップリング剤が含まれる場合、太陽電池モジュールの部材が、真空状態および加圧状態で加熱されることによって、シランカップリング剤が、上部保護材と下部保護材と半導体素子と反応して、太陽電池用封止シートと上部保護材の接着力、太陽電池用封止シートと下部保護材の接着力、および太陽電池用封止シートと半導体素子の接着力が向上する。
【００３７】
なお、上記何れの組み立ての例においても、太陽電池用封止シートと、上部保護材または下部保護材との接着性の向上のため、上記太陽電池用封止シートの接着表面、上部保護材の接着表面、および下部保護材の接着表面の少なくとも一つに対し、シランカップリング剤などを用いたプライマー処理が施されていることが好ましい。
【実施例】
【００３８】
次に、実施例および比較例を挙げて本発明を説明する。
【００３９】
（物性の測定および評価方法）
実施例および比較例に示す物性は、次の方法により測定した。
【００４０】
（１）メルトフローレート（ＭＦＲ、単位：ｇ／１０分）
ＪＩＳ  Ｋ７２１０−１９９５に規定された方法に従い、荷重２１．１８Ｎ、温度１９
０℃の条件で、Ａ法により測定した。
【００４１】
（２）エチレンーメタクリル酸メチルのメタクリル酸メチルに由来する構造単位の含有率（単位：質量％）
装置として日本分光(株)製ＦＴ／ＩＲ−７３００を用い、厚さ０．３ｍｍのシートの赤
外線吸収スペクトル分析法に基づき下記式１より求めた。
ＭＭＡ＝{４．１×ｌｏｇ（Ｉ0／Ｉ）／ｔ}−５．３            式１
式中、ＭＭＡはメタクリル酸メチルに由来する構造単位の含有率（質量％）、Ｉ
は周波数３４４８ｃｍ-1での透過光強度、Ｉ0は周波数３４４８ｃｍ-1での入射光強度、
ｔは測定試料シート厚さ（ｃｍ）を示す。Ｉ0を求める時のベースラインは３５１０〜３
３１０ｃｍ-1とした。
【００４２】
（３）水蒸気透過度（単位：ｇ／（ｍ2・２４時間））
ＥＭＭＡ共重合体を、１００℃の熱プレス機により１０ＭＰａの圧力で５分プレスして厚さ５００μｍのプレスシートを作成し、続いてそのシートを３０℃の冷却プレス機で５分間冷却した。作成したシートを、ＪＩＳ  Ｚ  ０２０８（カップ法）に準拠して、恒温恒湿装置の条件Ｂ法（４０℃、９０％ＲＨ）で測定することにより当該樹脂の水蒸気透過度を求めた。
【００４３】
[実施例１]
ベッセルリアクターにて、反応圧力１９０〜２１０ＭＰａ、反応温度１９０〜２１０℃フィードガス中のメタクリル酸メチルのガス濃度を４．０〜５．５質量％の条件で、ｔｅｒｔ−ブチルパーオキシピパレートを開始剤として、メタクリル酸メチル濃度を２５質量％にして、ＭＦＲが７ｇ／１０分のＥＭＭＡ共重合体を得た。
【００４４】
[実施例２]
実施例１と同様の方法で、メタクリル酸メチル濃度を２５質量％にして、ＭＦＲが２０ｇ／１０分のＥＭＭＡ共重合体を得た。
【００４５】
[比較例１]
反応温度１６０〜１８０℃、フィードガス中のメタクリル酸メチルのガス濃度を５〜６質量％の条件で、ｔｅｒｔ−ブチルパーオキシネオデカノエートを開始剤とした以外は、実施例１と同様の方法で、メタクリル酸メチル濃度を３８質量％にして、ＭＦＲが１５ｇ／１０分のＥＭＭＡ共重合体を得た。
【００４６】
表１に実施例、比較例で用いたＥＭＭＡ共重合体を示す。
【００４７】
【表１】
2014034669.tif 000002